(57)【特許請求の範囲】
【請求項１】
経糸及び緯糸にマルチフィラメント糸を用いた織布からなるカバー材であって、前記織布のカバーファクターが１８００以上であり、２５．４ｍｍ角あたりの経糸及び緯糸の総単糸本数が６０００〜４００００本であり、前記織布の通気度が１０ｃｃ／ｃｍ２・ｓ以下であり、前記織布の飽和保水量が５０ｇ／ｍ２以上であり、前記マルチフィラメント糸がポリアミド、ポリエステルから選択されることを特徴とするカバー材。
【請求項２】
前記マルチフィラメント糸の総繊度が、１４５〜１２００ｄｔｅｘであることを特徴とする請求項１に記載のカバー材。
【請求項３】
前記織布の剛軟度が４〜２０ｃｍであることを特徴とする請求項１又は２に記載のカバー材。
【請求項４】
コンクリートの養生に用いられる請求項１〜３のいずれか１項に記載のカバー材。
【発明の詳細な説明】
【技術分野】
【０００１】
本発明は、カバー材に関し、さらに詳しくは、基礎コンクリート、消波／根固ブロック、藻場造成ブロック等に係る打設されたコンクリートの養生に用いられるカバー材に係るものである。
【背景技術】
【０００２】
一般に、コンクリートの工事においては、コンクリートの打設後の一定期間、気候条件である寒暖差、乾燥、日射、風等からコンクリートの表面の乾燥を防ぎ、また温度を適切な状態に保つ、いわえる養生がきわめて重要である。そのため養生の際には、保水性、保温性を有するカバー材を用いることで、コンクリート強度の増大、ひび割れ等の減少を可能となる。
【０００３】
従来、カバー材として、湿らせたスポンジマットやアルミ顔料の含有された樹脂をコーティングした織布等が用いられていた。スポンジマットは、夏季の暑中期等には散水養生を行い、スポンジマットを湿らすことで、適切な温度範囲に保つことができるが、冬季の寒中期等では冷たい外気がスポンジマットを通りコンクリート表面温度を下げてしまい、ひび等の原因となる問題があった。また、アルミ顔料の含有された樹脂をコーティングした織布では、保水性を有せず、日射の強い時期においては、コンクリート表面が乾燥し、スポンジマット同様にひび等が発生する問題があった。
そのため、気候条件の影響で生じるひび等を解決するため、気候条件によるカバー材の使い分けが必要であった。しかし、使い分けをすることで保管等の管理および維持に費用がかかるものであった。
【０００４】
近年では、このような問題を受け、気候条件に影響されずコンクリートの養生を行えるようにするため、保水性および保温性を満たしたカバー材が開発されてきた。
例えば、特許文献１には、水を吸収することによって膨潤する湿潤材を含む保湿シートと、断熱材からなる保温シートとを積層状態で一体化したコンクリート養生シートが開示されている。保湿シートと保温シートを有することにより、保水効果が持続し、外気温度の影響もある程度低減できる。しかしながら、構成として独立した保湿シートと保温シートを積層させているため、生産性に劣り、さらには柔軟性に乏しく、施工性も劣っていた。特に凹凸の有する養生対象物に対する施工は困難であった。
【０００５】
また、特許文献２には、断熱部材を防水性シートで被包する断熱用マットと、この断熱用マットの片面に設けられた湿潤用マットとを積層されたコンクリート養生用マットが開示されている。断熱用マットと湿潤用マットとを有しているので、保水効果が持続し、外気温度の影響もある程度低減できると考えられるが、これもまた生産性、施工性が劣る。さらに、夏季の猛暑日が長期間継続するような異常気象や、施工の際にシート同士の重なり合わせる部分で生じる隙間の影響等でコンクリート表面が乾燥してしまうと、散水養生したとしても、断熱部材を被包する防水性シートが、水を遮ってしまい、施工状態でのコンクリート表面の散水が困難となり、コンクリート表面の保水を維持することができなくなるおそれがあった。
【先行技術文献】
【特許文献】
【０００６】
【特許文献１】特開２０１０−１９６３９６号公報
【特許文献２】特開平６−２８５８３２号公報
【発明の概要】
【発明が解決しようとする課題】
【０００７】
本発明は、前記の問題を解決するものであり、基礎コンクリートの養生はもちろんのこと、消波／根固ブロック、藻場造成ブロック等に係る打設されたコンクリートの養生に好ましく用いられ、施工性に優れ、さらに気候条件に係らずコンクリート強度の増大、ひび割れ等の減少を可能にするため、保温性および保水性の優れたカバー材を提供することを目的とする。
【課題を解決するための手段】
【０００８】
本発明は、目的を達成するために鋭意検討した結果なされたもので、マルチフィラメント糸を用いて緻密な織布を採用し、特定のカバーファクターおよび単糸本数を有することによって、シートの施工性、保水性、保温性を全て兼ね揃えることを見出した。
すなわち、経糸及び緯糸にマルチフィラメント糸を用いた織布からなるカバー材であって、前記織布のカバーファクターが１８００以上であり、２５．４ｍｍ角あたりの経糸及び緯糸の総単糸本数が６０００〜４００００本であり、前記織布の通気度が１０ｃｃ／ｃｍ２・ｓ以下であり、前記織布の飽和保水量が５０ｇ／ｍ２以上であり、前記マルチフィラメント糸がポリアミド、ポリエステルから選択されることを特徴とするカバー材である。
前記マルチフィラメント糸の総繊度が、１４５〜１２００ｄｔｅｘであることが好ましい。
前記織布の剛軟度が４〜２０ｃｍであることが好ましい。
前記カバー材が、コンクリートの養生に用いられることが好ましい。
【発明の効果】
【０００９】
本発明は、基礎コンクリート、消波／根固ブロック、藻場造成ブロック等に係る打設されたコンクリートの養生に用いられ、施工性の優れ、さらに気候条件に係らずコンクリート強度の増大、ひび割れ等の減少を可能にするため、保温性、保水性の優れた効果を奏する。
【発明を実施するための形態】
【００１０】
本発明のカバー材は、経糸及び緯糸にマルチフィラメント糸を用いた織布からなるカバー材であって、前記織布は、カバーファクターが１８００以上であり、２５．４ｍｍ角あたりの経糸及び緯糸の総単糸本数が６０００〜４００００本である。
【００１１】
前記カバー材は、特定のカバーファクターと特定の２５．４ｍｍ角あたりの経糸及び緯糸の総単糸本数を有する織布を採用することで、優れた保水性と保温性の両立を可能とすると同時に、前記織布にマルチフィラメントを採用していることで、モノフィラメント糸やフラットヤーンよりも柔軟性を有しているため、基礎コンクリート等の平板状コンクリート構造体に対して、平面状に施工する場合でも、消波／根固ブロック、藻場造成ブロック等のブロック状コンクリート構造体に対して、包み込むように施工する場合でも施工性が優れたものとなる。
【００１２】
前記カバー材を構成する織布としては、例えば；平織、綾織、朱子織等の三原組織；変化組織；経二重織、緯二重織等の片二重組織；経ビロードなどが挙げられる。なかでも、柔軟性が良好で、生産性に優れる点から平織にしたものが好ましく採用される。
また、織布を構成する層数は特に限定するものではなく、単層構造であっても２層以上の多層構造であってもよい。なかでも、生産性に優れ、安価である点で単層構造が好んで用いられる。
【００１３】
前記織布を構成するマルチフィラメント糸について、使用される繊維の種類は特に限定されるものではない。例えばポリエステル、ポリアミド、アクリル、ポリ塩化ビニル、ポリウレタン等の合成繊維、アセテート、トリアセテート、プロミックス等の半合成繊維、レーヨン、キュプラ等の再生繊維等、いずれの繊維種も採用可能である。なかでも強度や耐候性が良好であるという点でポリアミド、ポリエステル等の合成繊維が好ましい。
【００１４】
前記マルチフィラメント糸の総繊度は、１４５〜１２００ｄｔｅｘが好ましい。１４５ｄｔｅｘ以上であれば、カバー材にハリコシが得られ、施工性が向上する。また、施工時等の物理的応力による破れ等の発生を軽減できる。さらに、充分な強度が得られ、製織性が良好となり生産効率が向上するばかりか、摩擦による毛羽の発生を軽減できる。また、１２００ｄｅｔｘ以下であれば、充分な柔軟性が得られ、施工性も向上する。
【００１５】
前記マルチフィラメント糸の単糸繊度は、１．９ｄｔｅｘ〜１２ｄｔｅｘであることが好ましい。１．９ｄｔｅｘ以上であれば、摩擦による毛羽の発生を軽減できる。さらに、カバー材にハリコシが得られ、施工性も向上する。また、１２ｄｔｅｘ以下であれば、水分を単糸同士の間に充分に保持でき、保水性が向上する。さらに、充分な柔軟性が得られ、施工性も向上する。
【００１６】
前記マルチフィラメント糸の撚り数は、１０００Ｔ／ｍ以下であることが好ましい。さらに好ましくは５００Ｔ／ｍ以下である。１０００Ｔ／ｍ以下であれば、水分を保持できるような単糸の隙間を充分に確保でき、保水性が向上する。さらに充分な強度得られ、カバー材の裂け等を軽減できる。
【００１７】
前記マルチフィラメント糸は、本発明の目的を阻害しない範囲内であれば、用途に応じてアルミニウム、酸化チタン等の金属及び／または酸化金属、酸化防止剤、光安定剤、紫外線吸収剤、耐侯剤、滑剤、顔料、充填剤、その他の添加剤を含有させることができる。その目的と用途に応じて１種または２種以上を適宜選択すればよい。なかでも、金属または／及び酸化金属を含有させることで、夏季の日射熱を反射でき、コンクリートの表面が高温となることをより確実に防ぐことができ、冬季では打設されたコンクリートから放出される遠赤外線を内側で反射させ、カバー材内部の保温性を向上することができる。また、顔料を含有させることで、意匠性を付与することができる。
【００１８】
前記織布に用いられる経糸及び緯糸の総繊度比は１：３．５〜３．５：１であることが好ましい。特に好ましくは１：２〜２：１であり、経糸と緯糸の繊度差が小さい程、カバー材の表面がフラットとなり、経糸及び緯糸の交差部で生じる空隙を小さくすることができ、外気の通過を抑制し、保温性が向上する。
【００１９】
また、前記織布で用いられる経糸の主となるマルチフィラメント糸は、総繊度のバラつきが、平均値ｘに対して±１０％のものが好ましい。隣同士の繊度差が小さい程、糸同士の凹凸によりできる隙間を小さくすることができ、保温性を向上することができる。異なる総繊度の糸を混ぜて使用する場合は、その平均繊度を経糸総繊度とする。緯糸の総繊度についても経糸と同様である。
【００２０】
場合によっては、織布の強度、意匠性の観点から、挿し糸を挿入してもよい。なお、前記挿し糸は前述したマルチフィラメント糸に含まれない。
【００２１】
前記織布のカバーファクターは、１８００以上であることが肝要であり、より好ましくは２０００以上であり、特に好ましくは２２００〜３５００である。カバーファクターが１８００未満では、織布の緻密性が失われ糸間の空隙が大きくなり、外気がカバー材を通過しまうことで、保温性が不充分となり、冬期における強い冷風などによるコンクリート表面の急激な温度低下を防止できず、クラック発生やコンクリート強度が不充分となるおそれがある。また、３５００以下であれば、充分な柔軟性が得られ、施工性が向上する。さらに、生産性が向上し、コスト面で優位となる。ここで示すカバーファクターは、次の式１で定義(算出)される。
［式１］
カバーファクター＝ Ａ × Ｄ Ａ１／２ ＋ Ｂ × Ｄ Ｂ１／２
Ａ ： 織布の経糸密度（本／２．５４ｃｍ）
Ｂ ： 織布の緯糸密度（本／２．５４ｃｍ）
ＤＡ ： 経糸の総繊度（ｄｔｅｘ）
ＤＢ ： 緯糸の総繊度（ｄｔｅｘ）
【００２２】
前記織布における２．５４ｃｍ角あたりの経糸及び緯糸の総単糸本数は、６０００〜４００００本であることが肝要である。好ましくは８０００〜２００００本である。６０００本未満であると、単糸同士の間に保たれる水分量が不足し、カバー材の乾燥が早く、夏期等の気温が高い時期にコンクリート表面の湿潤状態を長時間保つことができない。また、湿潤状態を保つために散水養生を行っても、頻繁な散水を行う必要があり、効率が悪く現実的でない。また、４００００本を超えると、保水性は良いものの、施工時にコンクリート等との摩擦により、カバー材表面に毛羽の発生が生じる可能性が高い。さらに、柔軟性に乏しく、基礎コンクリートの平面状コンクリート養生時や消波／根固ブロック、藻場造成ブロック等のブロック状コンクリート構造体に対する養生時における施工性が不充分となる。
【００２３】
前記織布の目付重量としては、１５０〜３００ｇ／ｍ２であることが好ましい。１５０ｇ／ｍ２以上であれば、充分な強度が得られ、３００ｇ／ｍ２以下であれば、軽量であり、運搬や展開が容易となり、施工性が向上する。
【００２４】
前記織布の厚さとしては、０．１〜５．０ｍｍであることが好ましく、より好ましくは０．２〜１．０ｍｍである。０．１ｍｍ以上であれば、カバー材にハリコシが得られ、施工性が向上する。さらに、外気を遮る断熱層の役割を示し、保水性も向上する。また、５．０ｍｍ以下であれば、充分な柔軟性が得られ、施工性が向上する。さらには、ロール状での保管も容易となり、作業性も向上する。
【００２５】
前記織布の剛軟度は４〜２０ｃｍであることが好ましく、より好ましくは６〜１２ｃｍである。４ｃｍ以上であれば、カバー材にハリコシが得られ、施工性が向上する。さらに、養生対象物への纏わりつきが少なく、施工時にカバー材を摺動する際や、養生後にカバー材を外す際の養生対象物との引っ掛かりを抑制できるため、カバー材の裂け等を軽減できる。また、２０ｃｍ以下であれば、凹凸のある養生対象物やブロック状コンクリート構造体等にもカバー材が追従でき、施工性が向上する。なお。剛軟度は、後述する実施例に記載の方法によって測定される値である。
【００２６】
前記織布は、通気度が１０ｃｃ／ｃｍ２・ｓ以下であり、好ましくは１ｃｃ／ｃｍ２・ｓ以下である。通気度が１０ｃｃ／ｃｍ２・ｓ以下であれば、外気の通過を抑制でき、より優れた保温性を発揮できる。なお、通気度は、後述する実施例に記載のとおり、ＪＩＳ  Ｌ１０９６  Ａ法（フラジール法）に準じて測定される値である。
【００２７】
前記織布は、引裂強度が６０Ｎ以上であることが好ましく、より好ましくは１００Ｎ以上である。引裂強度が６０Ｎ以上であれば、施工時の物理的応力による破れ等の発生を軽減できる。なお、引裂強度は、後述する実施例に記載のとおり、ＪＩＳ  Ｌ１０９６  Ａ法（シングルタング法）に準じて測定される値である。
【００２８】
前記織布は、飽和保水量が５０ｇ／ｍ２以上であることが好ましく、より好ましくは１００ｇ／ｍ２以上である。飽和保水量が５０ｇ／ｍ２以上であれば、長時間コンクリート表面の湿潤状態を保つことができ、より優れた保水性を発揮できる。なお、飽和保水量は、後述する実施例に記載の方法によって測定される値である。
【００２９】
本発明のカバー材は、建築現場で打設された基礎コンクリート等の平板状コンクリート構造体に対して、平面状に用いられたり、消波／根固ブロック、藻場造成ブロック等のブロック状コンクリート構造体に対して、包み込むように用いられるが、柔軟性を有し、施工性が優れる点でブロック状コンクリート構造体に対する養生材として好ましく使用される。
【００３０】
ブロック状コンクリート構造体に対する包み込む養生方法としては、単純に養生対象物の周囲にカバー材を巻きつけるようにして被い、カバー材の端部を養生対象物の下部に押し込む方法がある。また、施工効率を向上させるため、カバー材を、養生対象物の形状に合わせて縫製、接着等を行い、円柱、円錐、直方体、多角錐等に形成することもできる。
【００３１】
また、本発明のカバー材の目的を阻害しない範囲内であれば、用途に応じて吸水処理、難燃処理、耐候処理、防汚処理等を行ってもよい。吸水処理は水分の保水性を高めるのに好適である。
【実施例】
【００３２】
以下、本発明について実施例を挙げて説明するが、本発明は必ずしもこれらの実施例に限定されるものではない。
なお、実施例と比較例における諸物性は、以下の測定方法により測定した。
【００３３】
[評価方法]
１．目付重量（ｇ／ｍ２）
ＪＩＳ  Ｌ１０９６．８．３（単位面積当たりの質量）に準じて測定を行った。
２．厚さ（ｍｍ）
ＪＩＳ  Ｌ１０９６．８．４（厚さ）に準じて測定を行った。
３．密度（本／２５．４ｍｍ）
ＪＩＳ  Ｌ１０９６．８．６（密度）に準じて測定を行った。
４．カバーファクター
各カバー材において次の式１で定義(算出)を行った。
［式１］
カバーファクター＝ Ａ × Ｄ Ａ１／２ ＋ Ｂ × Ｄ Ｂ１／２
Ａ ： 織布の経糸密度（本／２．５４ｃｍ）
Ｂ ： 織布の緯糸密度（本／２．５４ｃｍ）
ＤＡ ： 経糸の総繊度（ｄｔｅｘ）
ＤＢ ： 緯糸の総繊度（ｄｔｅｘ）
５．飽和保水量（ｇ／ｍ２）
ＪＩＳ  Ｌ１０９６．８．１０（含水率）に準じて、試料を水槽に１分間浸漬し、その後水槽から２つのピンセット用いてカバー材の１辺に係る２つ隅を摘み上げ、取り出し３０秒吊り下げのまま静置させたカバー材にて、測定を行った。
６．通気度（ｃｃ／ｃｍ２・秒）
ＪＩＳ  Ｌ１０９６  Ａ法（フラジール法）に準じて測定した。
７．剛軟度（ｃｍ）
経方向、緯方向のそれぞれに対し、ＪＩＳ  Ｌ  １０９６．８．２１（カンチレバー法）に準じて測定した。
８．引裂強度（Ｎ）
経方向、緯方向のそれぞれに対し、ＪＩＳ  Ｌ１０９６  Ａ法（シングルタング法）に準じて測定した。
９．保水性（乾き難さ）
２０ｃｍ×２０ｃｍの各カバー材と、これが平置きで入るバットを用意し、共に乾燥した状態で、バット１枚にカバー材１枚を平置きし、この乾燥重量を測定した。なお、この時用いたバットとカバー材は試験終了まで各々セットとして扱った。
次に、カバー材の保水処理として、水の入った水槽に各カバー材を１２時間浸漬した後、２つのピンセット用いてカバー材の１辺に係る２つ隅を摘み上げ、取り出し１分間吊り下げのまま静置し、水切りを行った。
次に、保水処理後の各カバー材をもとのバットに平置きで戻し、保水処理後の各カバー材とバットの保水重量を測定した。
そして、３０℃×６０％ＲＨの環境下で静置させ、保水重量と乾燥重量の差の保水量を算出し、ほぼ濡れ感がなくなる、保水量１０ｇ／ｍ２以下となるまでの保水時間を計測し、下記の様な基準にて保水性を評価した。
○：保水時間が２時間以上
△：保水時間が３０分以上、２時間未満
×：保水時間が３０分未満
１０．保温性
直径１８ｃｍ、高さ２０ｃｍのスチール缶に８０℃の熱湯を４Ｌ入れ、これをスチール缶に合わせた袋状にした各カバー材で包装し、５℃×４０％ＲＨの環境下で静置した。 
このとき、水温が２０℃に達するまでの時間を測定し、下記基準にて保温性を判断した。
○：１０時間以上
△：６時間以上１０時間未満
×：６時間未満
１１．ブロック状コンクリート構造体に対する施工性
２５ｔシェーク型消波ブロックに対して、直径６ｍ、高さ５ｍの円錐状に縫製したカバー材を施工し、その施工性を評価した。
○：角部に対する追従性、及び、カバー材のハリコシが良好であり、ブロック状コンクリート構造体を容易に被うことができる。
△：角部に対する追従性、及び、カバー材のハリコシがやや良好であり、ブロック状コンクリート構造体を被うことはできる。
×：角部に対する追従性、及び、カバー材のハリコシが不良であり、ブロック状コンクリート構造体を被うことは困難である。
【００３４】
以下に、実施例、比較例を示す。
【００３５】
［実施例１］
経糸にポリエステル糸４７０ｄｔｅｘ／１４４ｆ（ＮＡＮ  ＹＡ  ＰＬＡＳＴＩＣＳ  ＣＯＲＰＯＲＡＴＩＯＮ製（以下、ＮＡＮ  ＹＡ製）、緯糸にポリエステル糸４７０ｄｔｅｘ／１４４ｆ（ＮＡＮ  ＹＡ製）を用いて、平織（密度：経５４本／インチ，緯５３本／インチ）、カバーファクターが２３２０、総単糸本数が１５４０８本の織物を作成した。なお、ここでポリエステル糸４７０ｄｔｅｘ／１４４ｆの経緯糸はＺ方向に１５０Ｔ／ｍの撚糸加工したものを用いた。
【００３６】
［実施例２］
経糸にポリエステル糸４７０ｄｔｅｘ／１４４ｆ（ＮＡＮ  ＹＡ製）、緯糸にポリエステル糸４７０ｄｔｅｘ／１４４ｆ（ＮＡＮ  ＹＡ製）を用いて、平織（密度：経４６本／インチ，緯４２本／インチ）、カバーファクターが１９０８、総単糸本数が１２６７２本の織物を作成した。なお、ここでポリエステル糸４７０ｄｔｅｘ／１４４ｆの経緯糸はＺ方向に１５０Ｔ／ｍの撚糸加工したものを用いた。
【００３７】
［実施例３］
経糸にポリエステル糸３３０ｄｔｅｘ／４８ｆ（ＮＡＮ  ＹＡ製）、緯糸にポリエステル糸３３０ｄｔｅｘ／４８ｆ（ＮＡＮ  ＹＡ製）を用いて、平織（密度：経６５本／インチ，緯６１本／インチ）、カバーファクターが２２８９、総単糸本数が６０４８本の織物を作成した。なお、ここでポリエステル糸３３０ｄｔｅｘ／４８ｆの経緯糸はＺ方向に２５０Ｔ／ｍの撚糸加工したものを用いた。
【００３８】
［実施例４］
経糸にポリエステル糸５５０ｄｔｅｘ／２８８ｆ（ＮＡＮ  ＹＡ製）、緯糸にポリエステル糸５５０ｄｔｅｘ／２８８ｆ（ＮＡＮ  ＹＡ製）を用いて、平織（密度：経６５本／インチ，緯６５本／インチ）、カバーファクターが３０４９、総単糸本数が３７４４０本の織物を作成した。なお、ここでポリエステル糸５５０ｄｔｅｘ／２８８ｆの経緯糸はポリエステル糸２２５ｄｔｅｘ／１４４ｆの２本をＺ方向に５０Ｔ／ｍの撚りで合撚し双使いで用いた。
【００３９】
［実施例５］
経糸にナイロン６６糸４７０ｄｔｅｘ／１４４ｆ（ＮＡＮ  ＹＡ製）を、緯糸にナイロン６６糸４７０ｄｔｅｘ／１４４ｆ（ＮＡＮ  ＹＡ製）を用いて、平織（密度：経４６本／インチ，緯４２本／インチ）、カバーファクターが１９０８、総単糸本数が１２６７２本の織物を作成した。なお、ここでナイロン６６糸４７０ｄｔｅｘ／１４４ｆの経緯糸はＺ方向に２００Ｔ／ｍの撚糸加工したものを用いた。
【００４０】
［実施例６］
経糸にポリエステル糸３３０ｄｔｅｘ／４８ｆ（ＮＡＮ  ＹＡ製）、緯糸にポリエステル糸３３０ｄｔｅｘ／４８ｆ（ＮＡＮ  ＹＡ製）を用いて、綾織（密度：経８３本／インチ，緯５１本／インチ）、カバーファクターが２４３４、総単糸本数が６４３２本の織物を作成した。なお、ここでポリエステル糸３３０ｄｔｅｘ／４８ｆの経緯糸はＺ方向に４５０Ｔ／ｍの撚糸加工したものを用いた。
【００４１】
［実施例７］
経糸にポリエステル糸３３０ｄｔｅｘ／４８ｆ（ＮＡＮ  ＹＡ製）、緯糸にポリエステル糸３３０ｄｔｅｘ／４８ｆ（ＮＡＮ  ＹＡ製）を用いて、二重綾織（密度：経９８本／インチ，緯７２本／インチ）、カバーファクターが３０８８、総単糸本数が８１６０本の織物を作成した。なお、ここでポリエステル糸３３０ｄｔｅｘ／４８ｆの経緯糸はＺ方向に４５０Ｔ／ｍの撚糸加工したものを用いた。
【００４２】
［実施例８］
経糸にポリエステル糸１６７ｄｔｅｘ／３６ｆ（ＮＡＮ  ＹＡ製）、緯糸にポリエステル糸２７５ｄｔｅｘ／２４ｆ（ＮＡＮ  ＹＡ製）を用いて、朱子織（密度：経１２２本／インチ，緯７６本／インチ）、カバーファクターが２８３７、総単糸本数が６２１６本の織物を作成した。なお、ここでポリエステル糸１６７ｄｔｅｘ／３６ｆの経糸およびポリエステル糸２７５ｄｔｅｘ／２４ｆの緯糸はＺ方向に３５０Ｔ／ｍの撚糸加工したものを用いた。
【００４３】
［実施例９］
経糸にポリエステル糸１１００ｄｔｅｘ／１９２ｆ（ＮＡＮ  ＹＡ製）、緯糸にポリエステル糸１１００ｄｔｅｘ／１９２ｆ（ＮＡＮ  ＹＡ製）を用いて、平織（密度：経３３本／インチ，緯２４本／インチ）、カバーファクターが１８９０、総単糸本数が１０９４４本の織物を作成した。なお、ここでポリエステル糸１１００ｄｔｅｘ／１９２ｆの経緯糸はＺ方向に８０Ｔ／ｍの撚糸加工したものを用いた。
【００４４】
［比較例１］
経糸にポリエステル糸３３０ｄｔｅｘ／９６ｆ（ＮＡＮ  ＹＡ製）、緯糸にポリエステル糸４７０ｄｔｅｘ／９６ｆ（ＮＡＮ  ＹＡ製）を用いて、平織（密度：経４６本／インチ，緯４２本／インチ）、カバーファクターが１５９９、総単糸本数が８４４８本の織物を作成した。なお、ここでポリエステル糸３３０ｄｔｅｘ／９６ｆの経緯糸はＺ方向に２５０Ｔ／ｍの撚糸加工したものを用いた。
【００４５】
［比較例２］
経糸にポリエステル糸３３０ｄｔｅｘ／４８ｆ（ＮＡＮ  ＹＡ製）、緯糸にポリエステル糸３３０ｄｔｅｘ／４８ｆ（ＮＡＮ  ＹＡ製）を用いて、平織（密度：経５５本／インチ，緯５０本／インチ）、カバーファクターが１９０７、総単糸本数が５０４０本の織物を作成した。なお、ここでポリエステル糸３３０ｄｔｅｘ／４８ｆの経緯糸はＺ方向に２５０Ｔ／ｍの撚糸加工したものを用いた。
【００４６】
［比較例３］
経糸にポリエステルモノフィラ糸３３０ｄｔｅｘ（ユニプラス製）、緯糸にポリエステル糸３３０ｄｔｅｘ／４８ｆ（ユニプラス製）を用いて、平織（密度：経６２本／インチ，緯６２本／インチ）、カバーファクターが２２５３、総単糸本数が３０３８本の織物を作成した。なお、ここでポリエステル糸３３０ｄｔｅｘ／４８ｆの緯糸はＺ方向に１５０Ｔ／ｍの撚糸加工したものを用いた。
【００４７】
【表１】
0006640462.tif 000002